(57)【要約】      （修正有）【課題】車両用部材に好適な不燃性を有し、高剛性で強度が高く、かつ軽量で低コスト化を実現できる繊維強化成形体の提供を目的とする。【解決手段】連続気泡を有するメラミン樹脂発泡体にフェノール樹脂が含浸してメラミン樹脂発泡体の圧縮状態でフェノール樹脂が硬化した芯材１１と、炭素繊維織物にフェノール樹脂が含浸硬化した繊維補強材２１とが積層一体化した繊維強化成形体１０であって、芯材１１の両面に炭素繊維織物がそれぞれ２層以上積層されており、繊維強化成形体１０の厚みが１．５〜５ｍｍ、繊維強化成形体中の樹脂比率が４０〜７０％、曲げ弾性率が３０ＧＰａ以上、比重が０．７０〜１．３０であって国土交通省令第１５１号に準拠した試験で不燃性を有する。【選択図】図１
2020090100.tif 000002
【特許請求の範囲】
【請求項１】
芯材と、前記芯材の両面に積層された繊維補強材とからなる繊維強化成形体において、
前記芯材は、連続気泡を有するメラミン樹脂発泡体にフェノール樹脂が含浸して前記メラミン樹脂発泡体の圧縮状態で前記フェノール樹脂が硬化したものであり、
前記繊維補強材は、炭素繊維織物にフェノール樹脂が含浸硬化したものからなり、
前記芯材と前記繊維補強材とは、前記芯材のメラミン樹脂発泡体に含浸したフェノール樹脂と前記繊維補強材の炭素繊維織物に含浸したフェノール樹脂の硬化によって一体化しており、
前記繊維強化成形体は、前記芯材の両面に前記炭素繊維織物がそれぞれ２層以上積層されており、
前記繊維強化成形体の厚みが１．５〜５ｍｍであり、
前記繊維強化成形体中の、以下の式（Ａ１）で規定されるフェノール樹脂比率が４０〜７０％であり、
前記繊維強化成形体は、曲げ弾性率（ＪＩＳ  Ｋ  ７０７４−１９８８  Ａ法）が３０ＧＰａ以上、比重（ＪＩＳ  Ｋ７１１２準拠）が０．７０〜１．３０であって国土交通省令第１５１号に準拠した試験で不燃性を有することを特徴とする繊維強化成形体。
【数４】
2020090100.tif 000008
【請求項２】
前記繊維強化成形体に対する前記繊維補強材全体の厚みの割合が３０〜８０％であることを特徴とする請求項１に記載の繊維強化成形体。
【請求項３】
前記繊維強化成形体の厚みが２〜５ｍｍであることを特徴とする請求項１または２に記載の繊維強化成形体。
【請求項４】
前記繊維強化成形体の比重（ＪＩＳ  Ｋ７１１２準拠）が０．７０〜１．２５であることを特徴とする請求項１から３の何れか一項に記載の繊維強化成形体。
【請求項５】
前記繊維強化補強材は、前記芯材の両面で前記炭素繊維織物の積層数が等しいことを特徴とする請求項１から４の何れか一項に記載の繊維強化成形体。
【請求項６】
前記繊維強化成形体中には難燃剤を含まないことを特徴とする請求項１から５の何れか一項に記載の繊維強化成形体。
【請求項７】
連続気泡を有するメラミン樹脂発泡体にフェノール樹脂が含浸し、前記メラミン樹脂発泡体が圧縮された状態で前記フェノール樹脂が硬化した芯材と、炭素繊維織物にフェノール樹脂が含浸硬化した繊維補強材とよりなって、前記芯材の両面に前記繊維補強材が積層一体化している繊維強化成形体の製造方法であって、
連続気泡を有する厚み３〜５０ｍｍのメラミン樹脂発泡体と炭素繊維織物の何れか一方または両方にフェノール樹脂を含浸させる含浸工程と、
前記含浸工程後に前記メラミン樹脂発泡体の両面に、それぞれ前記炭素繊維織物を該炭素繊維織物が２層以上となるように複数積層配置して積層体を得る積層工程と、
前記積層体を圧縮及び加熱する圧縮加熱工程とからなり、
前記含浸工程における含浸は、以下の式（Ａ１）で規定される樹脂比率が４０〜７０％の範囲となるように行い、
前記圧縮加熱工程における圧縮は、以下の式（Ｂ１）で規定される圧縮率が２００〜１５００％となるように圧縮し、
前記圧縮加熱工程により、前記積層体のメラミン樹脂発泡体を圧縮した状態で前記フェノール樹脂を硬化反応させて前記芯材及び前記繊維補強材を形成すると共に、前記芯材と前記繊維補強材を一体化させ、前記繊維強化成形体の厚みが１．５〜５ｍｍ、前記繊維強化成形体の曲げ弾性率（ＪＩＳ  Ｋ  ７０７４−１９８８  Ａ法）が３０ＧＰａ以上、比重（ＪＩＳ  Ｋ７１１２準拠）が０．７０〜１．３０であって国土交通省令第１５１号に準拠した試験で不燃性を有する繊維強化成形体を製造することを特徴とする繊維強化成形体の製造方法。
【数５】
2020090100.tif 000009
【数６】
2020090100.tif 000010
【請求項８】
前記繊維強化成形体に対する前記繊維補強材全体の厚みの割合が３０〜８０％であることを特徴とする請求項７に記載の繊維強化成形体の製造方法。
【請求項９】
前記繊維強化成形体の厚みが２〜５ｍｍであることを特徴とする請求項７または８に記載の繊維強化成形体の製造方法。
【請求項１０】
前記繊維強化成形体の比重（ＪＩＳ  Ｋ７１１２準拠）が０．７０〜１．２５であることを特徴とする請求項７から９の何れか一項に記載の繊維強化成形体の製造方法。
【請求項１１】
前記積層工程において、前記メラミン樹脂発泡体の両面で前記炭素繊維織物の積層数を等しくすることを特徴とする請求項７から１０の何れか一項に記載の繊維強化成形体。
【請求項１２】
前記圧縮加熱工程において、前記圧縮率が３００〜１０００％であることを特徴とする請求項７から１１の何れか一項に記載の繊維強化成形体の製造方法。
【発明の詳細な説明】
【技術分野】
【０００１】
本発明は、芯材と該芯材の両面に積層された繊維補強材とからなる繊維強化成形体とその製造方法に関する。
【背景技術】
【０００２】
従来、鉄道車両などの車両用部材として、鉄、アルミニウムなどの金属材料が一般的に使用されている。しかしながら、軽量化の要求から、車両の内装材などにはガラス繊維や炭素繊維などを用いた繊維強化複合材料（ＦＲＰ）の成形体が部分的に採用されている。
また、車両用部材は、基本的に燃えにくい材料が採用されており、さらに使用部位によっては不燃性の材料が求められる。不燃性の繊維複合材料として特許文献１、２に記載されているものがある。
なお、ノートパソコン等の携帯機器などの筐体に好適な繊維強化成形体として特許文献３に記載されているものがある。
【０００３】
特許文献１には、難燃剤としてホウ酸１重量部に対しメタホウ酸ナトリウム３〜８重量部からなる難燃剤を用いた繊維強化フェノール樹脂成形品が開示されている。
特許文献２には、少なくとも一側の面に熱伝導率１００Ｗ／ｍ・Ｋ以上の炭素繊維若しくは金属繊維にマトリックス樹脂を含浸させて形成した繊維強化成形材を配置し、国土交通省令第１５１号に準拠した試験で着火を起こさないようにした車両用部材が開示されている。
特許文献３には、連続気泡を有する熱硬化性樹脂発泡体に熱硬化性樹脂を含浸させて圧縮した状態で硬化した芯材と繊維強化補強材の積層体からなる繊維強化成形体が開示されている。
【０００４】
しかしながら、引用文献１の繊維強化フェノール樹脂成形品は、難燃剤としてメタホウ酸ナトリウムを使用しており、難燃剤の添加が煩雑であると共に、製品コストがアップする問題がある。
引用文献２の車両用部材は、熱伝導率１００Ｗ／ｍ・Ｋ以上の高熱伝導率の炭素繊維または金属繊維を使用しており、このような高熱伝導率の炭素繊維は非常に高価であるため、製品コストが上昇する問題があり、一方、金属繊維を用いた場合には製品重量が増大して車両用部材に好ましくない問題がある。
特許文献３の繊維強化繊維成形体は、車両用部材には不燃性および高剛性という点で不十分である。
【先行技術文献】
【特許文献】
【０００５】
【特許文献１】特開平１０−２３７１８５号公報
【特許文献２】特開２００５−１４４４９号公報
【特許文献３】特開２０１１−９３１７５号公報
【発明の概要】
【発明が解決しようとする課題】
【０００６】
本発明は前記の点に鑑みなされたものであって、コストアップとなる難燃剤を使用することなく、車両用部材に好適な不燃性を有し、高剛性で強度が高く、かつ軽量な繊維強化成形体の提供を目的とする。
【課題を解決するための手段】
【０００７】
請求項１の発明は、芯材と、前記芯材の両面に積層された繊維補強材とからなる繊維強化成形体において、前記芯材は、連続気泡を有するメラミン樹脂発泡体にフェノール樹脂が含浸して前記メラミン樹脂発泡体の圧縮状態で前記フェノール樹脂が硬化したものであり、前記繊維補強材は、炭素繊維織物にフェノール樹脂が含浸硬化したものからなり、前記芯材と前記繊維補強材とは、前記芯材のメラミン樹脂発泡体に含浸したフェノール樹脂と前記繊維補強材の炭素繊維織物に含浸したフェノール樹脂の硬化によって一体化しており、前記繊維強化成形体は、前記芯材の両面に前記炭素繊維織物がそれぞれ２層以上積層されており、前記繊維強化成形体の厚みが１．５〜５ｍｍであり、前記繊維強化成形体中の、以下の式（Ａ１）で規定されるフェノール樹脂比率が４０〜７０％であり、前記繊維強化成形体は、曲げ弾性率（ＪＩＳ  Ｋ  ７０７４−１９８８  Ａ法）が３０ＧＰａ以上、比重（ＪＩＳ  Ｋ７１１２準拠）が０．７０〜１．３０であって国土交通省令第１５１号に準拠した試験で不燃性を有することを特徴とする。
【０００８】
【数１】
2020090100.tif 000003
【０００９】
請求項２の発明は、請求項１において、前記繊維強化成形体に対する前記繊維補強材全体の厚みの割合が３０〜８０％であることを特徴とする。
【００１０】
請求項３の発明は、請求項１または２において、前記繊維強化成形体の厚みが２〜５ｍｍであることを特徴とする。
【００１１】
請求項４の発明は、請求項１から３の何れか一項において、前記繊維強化成形体の比重（ＪＩＳ  Ｋ７１１２準拠）が０．７０〜１．２５であることを特徴とする。
【００１２】
請求項５の発明は、請求項１から４の何れか一項において、前記繊維強化補強材は、前記芯材の両面で前記炭素繊維織物の積層数が等しいことを特徴とする。
【００１３】
請求項６の発明は、請求項１から５の何れか一項において、前記繊維強化成形体中には難燃剤を含まないことを特徴とする。
【００１４】
請求項７の発明は、連続気泡を有するメラミン樹脂発泡体にフェノール樹脂が含浸し、前記メラミン樹脂発泡体が圧縮された状態で前記フェノール樹脂が硬化した芯材と、炭素繊維織物にフェノール樹脂が含浸硬化した繊維補強材とよりなって、前記芯材の両面に前記繊維補強材が積層一体化している繊維強化成形体の製造方法であって、連続気泡を有する厚み３〜５０ｍｍのメラミン樹脂発泡体と炭素繊維織物の何れか一方または両方にフェノール樹脂を含浸させる含浸工程と、前記含浸工程後に前記メラミン樹脂発泡体の両面に、それぞれ前記炭素繊維織物を該炭素繊維織物が２層以上となるように複数積層配置して積層体を得る積層工程と、前記積層体を圧縮及び加熱する圧縮加熱工程とからなり、前記含浸工程における含浸は、以下の式（Ａ１）で規定される樹脂比率が４０〜７０％の範囲となるように行い、前記圧縮加熱工程における圧縮は、以下の式（Ｂ１）で規定される圧縮率が２００〜１５００％となるように圧縮し、前記圧縮加熱工程により、前記積層体のメラミン樹脂発泡体を圧縮した状態で前記フェノール樹脂を硬化反応させて前記芯材及び前記繊維補強材を形成すると共に、前記芯材と前記繊維補強材を一体化させ、前記繊維強化成形体の厚みが１．５〜５ｍｍ、前記繊維強化成形体の曲げ弾性率（ＪＩＳ  Ｋ  ７０７４−１９８８  Ａ法）が３０ＧＰａ以上、比重（ＪＩＳ  Ｋ７１１２準拠）が０．７０〜１．３０であって国土交通省令第１５１号に準拠した試験で不燃性を有する繊維強化成形体を製造することを特徴とする。
【００１５】
【数２】
2020090100.tif 000004
【数３】
2020090100.tif 000005
【００１６】
請求項８の発明は、請求項７において、前記繊維強化成形体に対する前記繊維補強材全体の厚みの割合が３０〜８０％であることを特徴とする。
【００１７】
請求項９の発明は、請求項７または８において、前記繊維強化成形体の厚みが２〜５ｍｍであることを特徴とする。
【００１８】
請求項１０の発明は、請求項７から９の何れか一項において、前記繊維強化成形体の比重（ＪＩＳ  Ｋ７１１２準拠）が０．７０〜１．２５であることを特徴とする。
【００１９】
請求項１１の発明は、請求項７から１０の何れか一項における前記積層工程において、前記メラミン樹脂発泡体の両面で前記炭素繊維織物の積層数を等しくすることを特徴とする請求項７〜１０の何れか一項に記載の繊維強化成形体。
【００２０】
請求項１２の発明は、請求項７から１１の何れか一項における前記圧縮加熱工程において、前記圧縮率が３００〜１０００％であることを特徴とする。
【発明の効果】
【００２１】
繊維強化成形体に関する本発明は、繊維強化成形体の曲げ弾性率（ＪＩＳ  Ｋ  ７０７４−１９８８  Ａ法）が３０ＧＰａ以上、比重（ＪＩＳ  Ｋ７１１２準拠）が０．７０〜１．３０であって国土交通省令第１５１号に準拠した試験で不燃性を有するため、車両用部材に好適な不燃性を有し、高剛性で強度が高く、かつ軽量な繊維強化成形体が得られる。さらに、難燃剤が不要なため、低コスト化を実現できる。
【００２２】
繊維強化成形体の製造方法に関する本発明は、繊維強化成形体の曲げ弾性率（ＪＩＳ  Ｋ  ７０７４−１９８８  Ａ法）が３０ＧＰａ以上、比重（ＪＩＳ  Ｋ７１１２準拠）が０．７０〜１．３０であって国土交通省令第１５１号に準拠した試験で不燃性を有する繊維強化成形体を製造することができ、車両用部材に好適な不燃性を有し、高剛性で強度が高く、かつ軽量な繊維強化成形体を、難燃剤を用いることなく低コストで製造することができる。
【図面の簡単な説明】
【００２３】
【図１】本発明における繊維強化成形体の一実施形態の断面図である。
【図２】本発明における製造方法の一実施形態の工程を示す図である。
【発明を実施するための形態】
【００２４】
以下、本発明の繊維強化成形体及びその製造方法について図面を用いて説明する。
図１に示す本発明の一実施形態に係る繊維強化成形体１０は、芯材１１と、前記芯材１１の両面に積層一体化された繊維補強材２１とからなり、鉄道車両などの車両用部材に好適なものである。車両用部材の例として、天井材、内張り材（壁材等）、窓枠材等が挙げられる。前記繊維強化成形体１０には難燃剤を含んでいない。
【００２５】
図示の繊維強化成形体１０は、所定平面サイズの板状からなり、厚みが１．５〜５ｍｍ、前記繊維強化成形体１０に対する前記繊維補強材２１全体の厚みの割合が３０〜８０％であり、曲げ弾性率（ＪＩＳ  Ｋ  ７０７４−１９８８  Ａ法）が３０ＧＰａ以上、破壊荷重（ＪＩＳ  Ｋ７０７４準拠）が２００Ｎ以上、比重（ＪＩＳ  Ｋ７１１２準拠）が０．７０〜１．３０であって国土交通省令第１５１号に準拠した試験で不燃性を有する。
【００２６】
前記繊維強化成形体１０の厚みが１．５ｍｍ未満では強度が不足する一方、５ｍｍを超えると軽量性に欠けるようになる。また、前記繊維強化成形体１０に対する繊維補強材２１全体の厚みの割合が３０％未満になると、破壊荷重が低下して車両用部材としては適さなくなる。一方、前記繊維強化成形体１０に対する繊維補強材２１全体の厚みの割合が８０％を超えると、軽量性に欠けるようになると共にコストアップの要因となる。
【００２７】
前記繊維補強材２１全体の厚みは、前記芯材１１の両面に積層されている繊維補強材２１の厚みの合計である。前記繊維強化成形体１０に対する繊維補強材２１全体の厚みの割合Ｚ（％）は、次式で算出される。
Ｚ（％）＝繊維強化補強材の厚みの合計／繊維強化成形体の厚み×１００
なお、前記繊維強化補強材の厚みの合計は、前記繊維強化成形体１０の厚みから前記芯材１１の厚みを減算することにより算出してもよい。また、前記繊維強化補強材の厚みの合計値は、後述するように前記繊維強化補強材２１に使用されている炭素繊維織物の厚みの合計値と等しいため、使用した炭素繊維織物の厚みの合計値を用いて前記繊維強化成形体１０に対する繊維補強材２１全体の厚みの割合Ｚ（％）を計算してもよい。
【００２８】
前記繊維強化成形体１０は、曲げ弾性率が３０ＧＰａ以上であるため、車両用部材として好適な剛性を有し、かつ破壊荷重が２００Ｎ以上のため、車両用部材として好適な強度を有する。
また、前記繊維強化成形体１０は、比重が０．７０〜１．３０であるため、軽量性に優れ、車両用部材として好適な材料である。
さらに、前記繊維強化成形体１０は、国土交通省令第１５１号に準拠した試験で不燃性を有するため、車両用部材として好適な材料である。なお、国土交通省令第１５１号に準拠した試験の判定は、「不燃性」の判定が最も難燃性が高いものである。本発明の繊維強化成形体１０は、最も難燃性の高い「不燃性」判定となるものである。
【００２９】
前記芯材１１は、連続気泡を有するメラミン樹脂発泡体にフェノール樹脂が含浸して前記メラミン樹脂発泡体の圧縮状態で前記フェノール樹脂が硬化したものである。前記メラミン樹脂発泡体は樹脂単体が良好な難燃性を有するため、前記芯材１１の構成材として好適なものである。前記メラミン樹脂発泡体の圧縮前の元厚みは、前記繊維強化成形体１０の厚みにより異なるが、例えば３〜５０ｍｍを挙げる。また、前記メラミン樹脂発泡体は、圧縮容易性、含浸性、軽量性、剛性の点から、圧縮前の密度が５〜１５ｋｇ／ｍ３のものが好ましい。
【００３０】
前記繊維補強材２１は、炭素繊維織物にフェノール樹脂が含浸して硬化したものからなる。
前記炭素繊維織物は、軽量及び強度、高剛性に優れるものであり、特に、繊維が一方向のみではない織り方のものが好ましく、例えば、縦糸と横糸で構成される平織、綾織、朱子織及び３方向の糸で構成される三軸織などが好適である。また、前記炭素繊維織物は、フェノール樹脂の含浸及び剛性、強度の点から、繊維重さが９０〜４００ｇ／ｍ２のものが好ましい。前記繊維補強材２１を構成する炭素繊維織物は、前記芯材１１の両面にそれぞれ２層以上積層されており、かつ積層数は前記芯材１１の両面で等しくするのが、前記繊維強化成形体１０の剛性、強度向上、難燃性の点で好ましい。なお、前記繊維強化成形体１０における繊維強化補強材２１の厚みの合計は、前記繊維強化補強材２１に使用されている炭素繊維織物の厚みの合計と等しくなる。
【００３１】
前記メラミン樹脂発泡体及び前記炭素繊維織物に含浸するフェノール樹脂は、含浸後の硬化によって前記繊維強化成形体１０の剛性及び強度、難燃性を高める。
【００３２】
また、前記繊維強化成形体１０中のフェノール樹脂の比率（すなわち繊維強化成形体の樹脂比率）は、４０〜７０％が好ましい。前記フェノール樹脂を前記繊維強化成形体の樹脂比率範囲とすることにより、前記繊維強化成形体１０の軽量性、剛性、強度及び難燃性をより良好にすることができる。なお、前記維強化成形体の樹脂比率（％）は、（繊維強化成形体の重量−繊維強化成形体中の繊維補強材の重量）／繊維強化成形体の重量×１００の算出式で計算される。前記維強化成形体の樹脂比率（％）と、前記繊維強化成形体１０を製造する際の式（Ａ１）で算出される樹脂比率とは同一の値である。前記維強化成形体の樹脂比率（％）の算出式における「（繊維強化成形体の重量−繊維強化成形体中の繊維補強材の重量）」は、「メラミン樹脂発泡体とメラミン樹脂発泡体に含浸したフェノール樹脂と炭素繊維織物に含浸したフェノール樹脂の合計重量」に、値が一致する。
【００３３】
前記芯材１１と前記繊維補強材２１との一体化は、前記フェノール樹脂が含浸したメラミン樹脂発泡体と炭素繊維織物との積層体を圧縮した状態で前記フェノール樹脂を硬化させることによって行う。
【００３４】
次に、本発明の繊維強化成形体の製造方法について説明する。繊維強化成形体の製造方法は、含浸工程、積層工程、圧縮加熱工程とからなる。
含浸工程では、連続気泡を有するメラミン樹脂発泡体と炭素繊維織物の何れか一方または両方にフェノール樹脂を含浸させる。フェノール樹脂を繊維強化成形体全体に効率的に含浸させるには、メラミン樹脂発泡体と炭素繊維織物の両方にフェノール樹脂を含浸させるのが好ましい。以下の例では、メラミン樹脂発泡体と炭素繊維織物の両方にフェノール樹脂を含浸させる場合について示す。また、使用するメラミン樹脂発泡体は、圧縮容易性、含浸性、軽量性、剛性の点から、厚み（圧縮する前の厚み）が３〜５０ｍｍ、密度（圧縮前の密度）が５〜１５ｋｇ／ｍ３のものが好ましい。
【００３５】
図２に示す（２−１）のように、含浸工程は含浸工程Ａと含浸工程Ｂの２種類からなる。
含浸工程Ａでは、連続気泡を有するメラミン樹脂発泡体１１Ａにフェノール樹脂１１Ｂを含浸させ、含浸済みメラミン樹脂発泡体１１Ｃを得る。
一方、含浸工程Ｂでは、炭素繊維織物２１Ａにフェノール樹脂２１Ｂを含浸させ、含浸済み炭素繊維織物２１Ｃを形成する。
【００３６】
前記炭繊維織物２１Ａへのフェノール樹脂２１Ｂの含浸作業は、前記芯材１１の両面に積層する炭素繊維織物の数に応じた枚数の炭素繊維織物に対して行う。前記含浸時のフェノール樹脂１１Ｂ，２１Ｂは、未硬化の液状からなる。また、含浸を容易にするため、前記フェノール樹脂１１Ｂ，２１Ｂは溶剤に溶かしたものが好ましく、含浸後に、含浸済みメラミン樹脂発泡体１１Ｃ及び含浸済み炭素繊維織物２１Ｃを、前記フェノール樹脂の硬化反応を生じない温度で乾燥させることにより、前記含浸済みメラミン樹脂発泡体１１Ｃ及び前記含浸済み炭素繊維織物２１Ｃから溶剤を除去する。含浸手段は、液状のフェノール樹脂を収容した槽に前記メラミン脂発泡体あるいは炭素繊維織物を浸ける方法、スプレーにより行う方法、ロールコータにより行う方法等、適宜の方法により行う。また、フェノール樹脂の含浸量の調節は隙間を適宜調整した二本の絞りローラーに通すことにより行う。フェノール樹脂の含浸量が増えると難燃性が悪化する方向に働くため、フェノール樹脂の含浸量は、少ない方が望ましい。隙間を適宜調整した二本の絞りローラーに、フェノール樹脂を含浸した連続気泡を有するメラミン樹脂発泡体及びフェノール樹脂を含浸した炭素繊維織物を通すことにより、余分なフェノール樹脂を絞り取ることができ、更に、フェノール樹脂を、連続気泡を有するメラミン樹脂発泡体及び炭素繊維織物に均一に分散させることができる。
なお、本実施例では、フェノール樹脂を溶剤に溶かした溶剤系で行ったが、フェノール樹脂を水に溶かした水溶系で行ってもよい。
【００３７】
前記メラミン樹脂発泡体１１Ａへのフェノール樹脂１１Ｂの含浸と、前記炭素繊維織物２１Ａへのフェノール樹脂２１Ｂの含浸は、前記式（Ａ１）で規定される樹脂比率が、４０〜７０％となるように行われる。前記樹脂比率とすることにより、前記繊維強化成形体１０の軽量性、剛性、強度及び難燃性をより良好にすることができる。
【００３８】
図２に示す（２−２）の積層工程では、前記含浸済みメラミン樹脂発泡体１１Ｃの両面に、前記含浸済み炭素繊維織物２１Ｃを複数枚積層配置して積層体１０Ｃとする。前記含浸済み炭素繊維織物２１Ｃの積層枚数は、前記含浸済みメラミン樹脂発泡体１１Ｃの両面で等しくされる。なお、前記積層作業は、次に行う（２−３）の圧縮加熱工程で用いるプレス成形用下型３１の上面に、前記含浸済み炭素繊維織物２１Ｃの複数枚と前記含浸済みメラミン樹脂発泡体１１Ｃと前記含浸済み炭素繊維織物２１Ｃの複数枚を、この順に重ねて行ってもよい。また、前記含浸済みメラミン樹脂発泡体１１Ｃと含浸済み炭素繊維織物２１Ｃは、平面サイズが同サイズのものが好ましいが、異なっていている場合には、後述の圧縮加熱工程後、最終的にトリミングすればよい。
【００３９】
図２に示す（２−３）の圧縮加熱工程では、前記積層体１０Ｃをプレス成形用下型３１と上型３３により、圧縮すると共に加熱する。圧縮は、前記式（Ｂ１）により得られる圧縮率が２００〜１５００％、特に好ましくは３００〜１０００％となるようにする。なお、前記プレス成形用下型３１と上型３３間の間隔を変化させて繊維強化成形体を実際に製造し、得られた繊維強化成形体から圧縮率を計算して目的の圧縮率となる前記プレス成形用下型３１と上型３３間の間隔を見つけておく。前記圧縮加熱工程時、前記プレス成形用下型３１と上型３３間には適宜の位置にスペーサを設置して、前記プレス成形用下型３１と上型３３間が所定間隔（積層体の所定圧縮厚み）となるようにする。また、加熱方法は特に限定されないが、前記プレス成形用下型３１と上型３３にヒーター等の加熱手段を設けて、前記プレス成形用下型３１と上型３３を介して行うのが簡単である。加熱温度は、前記含浸しているフェノール樹脂の硬化反応温度以上とされる。
【００４０】
前記圧縮加熱工程における圧縮により、前記含浸済み炭素繊維織物２１Ｃのフェノール樹脂と前記含浸済みメラミン樹脂発泡体１１Ｃのフェノール樹脂が確実に接触する。そして前記圧縮加熱工程における加熱により、前記含浸済みメラミン樹脂発泡体１１Ｃのフェノール樹脂と前記含浸済み炭素繊維織物２１Ｃのフェノール樹脂がそれぞれ硬化反応を開始し、前記積層体１０Ｃの圧縮状態、すなわち前記含浸済みメラミン樹脂発泡体１１Ｃが圧縮された状態で硬化する。それにより、前記含浸済みメラミン樹脂発泡体１１Ｃから前記芯材１１が形成され、また、前記含浸済み炭素繊維織物２１Ｃから前記繊維補強材２１が形成され、前記芯材１１と前記繊維補強材２１が一体化して前記繊維強化成形体１０が形成される。その後、加熱圧縮を解除して前記繊維強化成形体１０を得る。
【実施例】
【００４１】
フェノール樹脂は、住友ベークライト株式会社製、品名；ＰＲ−５５７９１Ｂ、樹脂濃度６０ｗｔ％エタノール溶液を用いた。このフェノール樹脂に平織の炭素繊維織物（東邦テックス株式会社製、品名；Ｗ−３１０１、繊維重さ２００ｇ／ｍ２）を漬け、取り出した後に２５℃の室温にて２時間自然乾燥し、更に６０℃の雰囲気下にて１時間乾燥させて含浸済み炭素繊維織物を、表１の各実施例及び各比較例の必要枚数に応じて形成した。炭素繊維織物は、２００×３００ｍｍの平面サイズに裁断したもの（重量１２ｇ／枚、厚み０．２３ｍｍ）を使用した。乾燥後の含浸済み炭素繊維織物は、１枚当たり２２ｇであった。なお、含浸量の調節は、フェノール樹脂から取り出した炭素繊維織物を、隙間を調整した二本の絞りローラーに通すことにより行った。
【００４２】
また、表１の各実施例及び各比較例の厚みにした連続気泡を有するメラミン樹脂発泡体（ＢＡＳＦ社製、品名：バソテクトＧ、密度９ｋｇ／ｍ３）を、平面サイズ２００×３００ｍｍに切り出し、前記炭素繊維織物と同様にしてフェノール樹脂溶液に漬け、取り出した後に２５℃の室温にて２時間自然乾燥し、更に６０℃の雰囲気下にて１時間乾燥させて含浸済みメラミン樹脂発泡体を形成した。含浸前のメラミン樹脂発泡体の重量、含浸前の炭素繊維織物全体（全積層数）の重量、含浸後（乾燥後）のメラミン樹脂発泡体と炭素繊維織物の合計重量、樹脂比率（前記樹脂比率の式（Ａ１）で計算した値）を表１に示す。
【００４３】
【表１】
2020090100.tif 000006
【００４４】
次に、予め離型剤を表面に塗布したＳＵＳ製のプレス成形用の下型（平板状）の上に、含浸済み炭素繊維織物の複数と含浸済みメラミン樹脂発泡体と含浸済み炭素繊維織物の複数を、この順に重ねて配置することにより、含浸済みメラミン樹脂発泡体の両面に含浸済み炭素繊維織物を複数枚配置した積層体をプレス成形用下型上にセットした。その状態で、プレス成形用下型上の積層体を、１５０℃で１０分間、１０ＭＰａの面圧をかけてプレス成形用上型（平板状）で押圧し、圧縮及び加熱を行ない、前記圧縮状態でフェノール樹脂を反応硬化させた。その際の成形体の加熱は、上下のプレス型に取り付けられた鋳込みヒーターにより行なった。また、プレス成形用下型と上型間には、表２の板厚と等しい厚みのＳＵＳ製スペーサを介在させて下型と上型間の間隔、すなわち積層体の圧縮厚みを調整した。その後、プレス成形用下型と上型を室温で冷却させた後に下型と上型を開き、芯材の両面に繊維補強材が積層一体化した繊維強化成形体を得た。この繊維強化成形体を１８２×２５７ｍｍにトリミングして各実施例及び各比較例の繊維強化成形体とした。
【００４５】
各実施例及び各比較例の繊維強化成形体について、繊維強化成形体の厚み（板厚）及び比重（ＪＩＳ  Ｋ７１１２準拠）を測定した。繊維強化成形体の厚み（板厚）はデジタルマイクロメーターにより測定した。なお、繊維強化成形体の厚み（板厚）は、前記プレス成形用下型と上型間の間隔と等しかった。また、前記繊維強化成形体に対する繊維補強材全体の厚みの割合（％）と、前記圧縮率を計算した。なお、圧縮率の計算式（Ｂ１）における圧縮前のメラミン樹脂発泡体の厚みは、表１に示したメラミン樹脂発泡体の厚みを用いた。
各実施例及び各比較例の繊維強化成形体について、曲げ弾性率（ＪＩＳ  Ｋ７０７４−１９８８  Ａ法）、破壊荷重（ＪＩＳ  Ｋ７０７４準拠）を測定し、また国土交通省令第１５１号に準拠した燃焼試験を行った。
各結果を、表２に示す。なお、表２における樹脂比率は、表１で示した樹脂比率である。
【００４６】
【表２】
2020090100.tif 000007
【００４７】
実施例１〜実施例３は、繊維強化成形体の板厚が２ｍｍ、芯材両面の炭素繊維織物の全積層数が４、繊維強化成形体に対する繊維補強材全体の厚みの割合が４６．０％、圧縮率が３６２．９６％、樹脂比率が４２．９〜６８．０％である。また、比重が０．７０〜１．２５と軽量であり、弾性率が３１〜４６ＧＰａで剛性が高く、破壊荷重が２００〜２７０Ｎで強度が高く、かつ燃焼試験結果が不燃であり、難燃性の高いものである。
【００４８】
実施例４は、繊維強化成形体の板厚が３ｍｍ、芯材両面の炭素繊維織物の全積層数が４、繊維強化成形体に対する繊維補強材全体の厚みの割合が３０．７％、圧縮率が３８０．７７％、樹脂比率が６６．７％である。また、比重が０．８０と軽量であり、弾性率が３５ＧＰａで剛性が高く、破壊荷重が２１０Ｎで強度が高く、かつ燃焼試験結果が不燃であり、難燃性の高いものである。
【００４９】
実施例５は、繊維強化成形体の板厚が３ｍｍ、芯材両面の炭素繊維織物の全積層数が１０、繊維強化成形体に対する繊維補強材全体の厚みの割合が７６．７％、圧縮率が６１４．２９％、樹脂比率が４４．４％である。また、比重が１．２０と軽量であり、弾性率が４９ＧＰａで剛性が高く、破壊荷重が６２０Ｎで強度が高く、かつ燃焼試験結果が不燃であり、難燃性の高いものである。
【００５０】
実施例６は、繊維強化成形体の板厚が３ｍｍ、芯材両面の炭素繊維織物の全積層数が６、繊維強化成形体に対する繊維補強材全体の厚みの割合が４６．０％、圧縮率が２０８．６４％、樹脂比率が６０．０％である。また、比重が１．００と軽量であり、弾性率が３７ＧＰａで剛性が高く、破壊荷重が３５０Ｎで強度が高く、かつ燃焼試験結果が不燃であり、難燃性の高いものである。
【００５１】
実施例７は、繊維強化成形体の板厚が５ｍｍ、芯材両面の炭素繊維織物の全積層数が１０、繊維強化成形体に対する繊維補強材全体の厚みの割合が４６．０％、圧縮率が２７０．３７％、樹脂比率が６０．０％である。また、比重が１．００と軽量であり、弾性率が４０ＧＰａで剛性が高く、破壊荷重が１０００Ｎで強度が高く、かつ燃焼試験結果が不燃であり、難燃性の高いものである。
【００５２】
実施例８は、繊維強化成形体の板厚が１．５ｍｍ、芯材両面の炭素繊維織物の全積層数が４、繊維強化成形体に対する繊維補強材全体の厚みの割合が６１．３％、圧縮率が７６２．０７％、樹脂比率が４６．７％である。また、比重が１．００と軽量であり、弾性率が４３ＧＰａで剛性が高く、破壊荷重が２１０Ｎで強度が高く、かつ燃焼試験結果が不燃であり、難燃性の高いものである。
【００５３】
比較例１は、繊維強化成形体の板厚が本発明の範囲より薄い１ｍｍ、芯材両面の炭素繊維織物の全積層数が２（片面各１枚）、繊維強化成形体に対する繊維補強材全体の厚みの割合が４６．０％、圧縮率が８２５．９３％、樹脂比率が６６．７％である。また、比重が１．２０と軽量性を有し、弾性率が４４ＧＰａで剛性が高いものである。しかし、破壊荷重が１３０Ｎであり、実施例よりも強度が低かった。なお、燃焼試験結果は不燃であり、難燃性の高いものである。
【００５４】
比較例２は、繊維強化成形体の板厚が２ｍｍ、芯材両面の炭素繊維織物の全積層数が２（片面各１枚）、繊維強化成形体に対する繊維補強材全体の厚みの割合が本発明の範囲より低い２３．０％、圧縮率が２２４．６８％、樹脂比率が本発明の範囲を超える７１．４％である。比重は０．７０で軽量であったが、弾性率が２９ＧＰａであり、剛性が実施例よりも低かった。さらに、破壊荷重が１４０Ｎであり、強度も実施例よりも低かった。また、燃焼試験結果は、実施例の不燃よりもランクの低い難燃であり、実施例よりも難燃性に劣っている。
【００５５】
比較例３は、繊維強化成形体の板厚が２ｍｍ、芯材両面の炭素繊維織物の全積層数が４、繊維強化成形体に対する繊維補強材全体の厚みの割合が４６．０％、圧縮率が３６２．９６％、樹脂比率が本発明の範囲を超える７１．４％である。また、比重が本発明の範囲を超える１．４０であり、実施例と比べて軽量性に劣るものである。弾性率は４５ＧＰａで剛性が高く、破壊荷重が３００Ｎで強度が高いものである。また、燃焼試験結果は、実施例の不燃よりランクの低い難燃であり、実施例よりも難燃性に劣っている。
【００５６】
比較例４は、繊維強化成形体の板厚が２ｍｍ、芯材両面の炭素繊維織物の全積層数が４、繊維強化成形体に対する繊維補強材全体の厚みの割合が４６．０％、圧縮率が３６２．９６％、樹脂比率が本発明の範囲よりも低い３８．５％である。また、比重は０．６５と軽量であったが、弾性率が２８ＧＰａで剛性が実施例よりも低く、かつ破壊荷重が１８０Ｎで実施例より強度も低いものであった。なお、燃焼試験結果は不燃であり、難燃性の高いものである。
【００５７】
本実施例では、難燃剤を使用していないが、不燃性に影響を与えない範囲で、ホウ酸やメタホウ酸ナトリウム等の公知の難燃剤を使用しても良い。
【００５８】
このように、本発明の実施例品は、車両用部材に好適な不燃性を有し、高剛性で強度が高く、かつ軽量である。さらに、高価な難燃剤が不要なため、低コスト化を実現できる。
【００５９】
さらに、本発明は、その課題を不燃性である繊維強化成形体を提供することのみとする場合、以下のようにも表現される。すなわち、本発明の別の態様は、芯材と、前記芯材の両面に積層された繊維補強材とからなる繊維強化成形体において、前記芯材は、連続気泡を有するメラミン樹脂発泡体にフェノール樹脂が含浸して前記メラミン樹脂発泡体の圧縮状態で前記フェノール樹脂が硬化したものであり、前記繊維補強材は、炭素繊維織物にフェノール樹脂が含浸硬化したものからなり、前記芯材は一枚であり、その両面には、複数の前記炭素繊維織物が積層され、前記芯材と前記繊維補強材とは、前記芯材のメラミン樹脂発泡体に含浸したフェノール樹脂と前記繊維補強材の炭素繊維織物に含浸したフェノール樹脂の硬化によって一体化しており、式（Ａ１）で規定される樹脂比率が、４０〜７０％である国土交通省令第１５１号に準拠した試験で不燃性を有することを特徴とする繊維強化成形体である。
【符号の説明】
【００６０】
１０  繊維強化成形体
１０Ｃ  積層体
１１  芯材
１１Ａ  メラミン樹脂発泡体
１１Ｂ  フェノール樹脂
１１Ｃ  含浸済メラミン樹脂発泡体
２１  繊維補強材
２１Ａ  炭素繊維織物
２１Ｂ  フェノール樹脂
２１Ｃ  含浸済み炭素繊維織物
【図１】
2020090100.tif 000011
【図２】
2020090100.tif 000012